(57)【要約】【課題】耐熱強度保持性に優れたメタ型芳香族ポリアミド繊維及びその製造法を提供する。【解決手段】前記課題は、繊維を構成するメタ型芳香族ポリアミド中のカルボ末端基量が３０ｍｍｏｌ／ｋｇ未満であることを特徴とする耐熱強度保持性の優れたメタ型芳香族ポリアミド繊維によって達成される。該繊維は、メタ型芳香族ジアミンとメタ型芳香族ジカルボン酸ハライドとの重合反応から得られるポリマー溶液を湿式紡糸して繊維を製造する際、重合反応させる芳香族ジアミンと芳香族ジカルボン酸ハライドの比率を、芳香族ジアミン５０．０５〜５０．２５モル％、芳香族ジカルボン酸ハライド４９．７５〜４９．９５モル％として反応させ、必要に応じ重合反応の反応中又は反応後にアミノ末端の封止剤を添加したメタ型芳香族ポリアミドを湿式紡糸することにより製造される。【選択図】なし【特許請求の範囲】
【請求項１】
繊維を構成するメタ型芳香族ポリアミド中のカルボ末端基量が３０ｍｍｏｌ／ｋｇ未満であることを特徴とするメタ型芳香族ポリアミド繊維。
【請求項２】
２５０℃１００時間処理後におけるシルクファクターの保持率で表される耐熱強度保持率が６０％以上であることを特徴とする請求項１記載のメタ型芳香族ポリアミド繊維。
【請求項３】
メタ型芳香族ジアミンとメタ型芳香族ジカルボン酸ハライドとの重合反応によって得られるメタ型芳香族ポリアミド溶液を湿式紡糸して繊維を製造するに際し、重合反応させる芳香族ジアミンと芳香族ジカルボン酸ハライドとの比率を芳香族ジアミン５０．０５〜５０．２５モル％、芳香族ジカルボン酸ハライド４９．７５〜４９．９５モル％として反応させることによりカルボ末端基量が３０ｍｍｏｌ／ｋｇ未満のメタ型芳香族ポリアミドを形成し、このメタ型芳香族ポリアミドを含むアミド系溶媒溶液を湿式紡糸し、延伸・熱処理することを特徴とするメタ系芳香族ポリアミド繊維の製造法。
【請求項４】
前記重合反応の反応中又は反応後に、重合系に対しアミノ末端の封止剤を添加することを特徴とする請求項３記載のメタ系芳香族ポリアミド繊維の製造法。
【発明の詳細な説明】
【技術分野】
【０００１】
本発明は、耐熱強度保持性に優れたメタ型芳香族ポリアミド繊維及びその製造法に関するものである。
【背景技術】
【０００２】
メタ型芳香族ポリアミドは分子骨格が殆ど芳香族環から構成されているため、優れた耐熱性と寸法安定性とを有しており、産業用途において繊維、フィルム、ペーパーとして耐熱性、耐炎性が重視される用途に用いられているが、近年さらなる耐熱性の向上が求められている。
【０００３】
メタ型芳香族ポリアミドは、特公昭３５−１３２４７号公報（特許文献１）に記載の界面重合法あるいは特公昭３５−１４３９９号公報（特許文献２）に記載のいわゆる低温溶液重合法に従って芳香族ジカルボン酸ハライド及び芳香族ジアミン及び／又は芳香族アミノカルボン酸クロライドをほぼ等モル量で重合せしめることにより製造される。
【０００４】
しかしながら、芳香族ジアミン成分と芳香族ジカルボン酸ハライド成分とを等モル量で重合させた場合、得られたポリマーにおける末端基として−ＣＯＯＨと−ＣＯＯ−（以下「カルボ末端」と呼称）が増えることから、これを紡糸して繊維にしたときの耐熱強度保持性が悪化する。
【０００５】
また、特開昭６２−１７７０２１号公報（特許文献３）には、芳香族ポリアミドの三元又は四元共重合体の製造において、ポリマー中の末端を、無水酢酸、塩化ベンゾイル等の酸クロリド類、プロピルアミンやブチルアミン、アニリン等の１級又は２級モノアミン類、あるいは、フェノール、クレゾール等のものヒドロキシ化合物類を加えることで末端基を封止する方法が記載されているが、重合後に末端封止剤を加えても重合溶液が高粘度のため均一な末端封鎖が難しく、重合前に末端封止剤を加える場合、低分子量成分が増加するため紡糸性への影響が大きいという問題点があった。
【０００６】
【特許文献１】特公昭３５−１３２４７号公報
【特許文献２】特公昭３５−１４３９９号公報
【特許文献３】特開昭６２−１７７０２１号公報
【発明の開示】
【発明が解決しようとする課題】
【０００７】
本発明は、このような従来技術の現状を背景になされたもので、その目的とするところは、耐熱強度保持性に優れたメタ型芳香族ポリアミド繊維を提供すること、そして、このようなメタ型芳香族ポリアミド繊維を工業的に製造する方法を提供すること、にある。
【課題を解決するための手段】
【０００８】
本発明者らは、前述の目的を達成するために、鋭意検討した結果、カルボ末端基量が一定量以下のメタ型芳香族ポリアミド繊維とすることで耐熱強度保持性の向上が可能であることを見出し、かかる知見に基づいて研究を重ね、本発明に到達した。
【０００９】
すなわち、本発明によれば、前述の課題を達成する手段として、繊維を構成するメタ型芳香族ポリアミド中のカルボ末端基量が３０ｍｍｏｌ／ｋｇ未満（すなわち、ポリマー１０６ｇ当り３０当量未満）であることを特徴とする耐熱強度保持性の良好なメタ型芳香族ポリアミド繊維が提供される。そして、本発明の好適な実施形態では、２５０℃１００時間処理後におけるシルクファクターの保持率で表される耐熱強度保持率が６０％以上という特にすぐれた耐熱強度保持性を有するメタ型芳香族ポリアミド繊維が提供される。
【００１０】
また、本発明によれば、かかる耐熱強度保持性の良好なメタ型芳香族ポリアミド繊維の製造法として、メタ型芳香族ジアミンとメタ型芳香族ジカルボン酸ハライドとの重合反応から得られるポリマー溶液を湿式紡糸して繊維を製造するに際し、重合反応させる芳香族ジアミンと芳香族ジカルボン酸ハライドの比率を、芳香族ジアミン５０．０５〜５０．２５モル％、芳香族ジカルボン酸ハライド４９．７５〜４９．９５モル％として反応させることによりカルボ末端基量が３０ｍｍｏｌ／ｋｇ未満のメタ型芳香族ポリアミドを形成しこのメタ型芳香族ポリアミドのアミド系溶媒溶液を湿式紡糸し、延伸・熱処理することを特徴とするメタ系芳香族ポリアミド繊維の製造法、さらには、該方法において、重合反応の反応中又は反応後に、重合系に対しアミノ末端の封止剤を添加することを特徴とする製造法が提供される。
【発明の効果】
【００１１】
以上のごとき本発明のメタ型芳香族ポリアミド繊維は、耐熱強度保持性に優れているので、従来のメタ型芳香族ポリアミド繊維よりも厳しい耐熱性を要求される用途、例えば、消防服や炉前作業服等の防護服素材、燃焼ガスのフィルター素材、耐熱絶縁紙の素材等の分野で有効である。
【発明を実施するための最良の形態】
【００１２】
以下、本発明の実施の形態について詳細に説明する。
本発明に係るメタ型芳香族ポリアミド繊維は、以下に例示されるメタ型芳香族ジアミンとメタ型芳香族ジカルボン酸ハライドとの反応から得られるメタ型芳香族ポリアミドの溶液から湿式紡糸で得られる繊維であるが、該メタ型芳香族ポリアミドは、本発明の目的を阻害しない範囲内でパラ型等の他の共重合成分を有していてもよい。
【００１３】
前記メタ型芳香族ポリアミドの原料となるメタ型芳香族ジアミンとしては、メタフェニレンジアミン、３，４’−ジアミノジフェニルエーテル、３，４’−ジアミノジフェニルスルホン等及びこれらの芳香環にハロゲン、炭素数１〜３のアルキルキ基等の置換基を有する誘導体（例えば２，４−トルイレンジアミン、２，６−トルイレンジアミン、２，４−ジアミノクロルベンゼン、２，６−ジアミノクロルベンゼン）等を使用することができる。なかでも、メタフェニレンジアミンの単独使用か又はメタフェニレンジアミンに他の芳香族ジアミンを混合した、メタフェニレンジアミンを８０モル％以上、好ましくは９０モル％以上、特に好ましくは９５モル％以上、含有する混合ジアミンの使用が好ましい。
【００１４】
また、メタ型芳香族ジカルボン酸ハライドとしては、イソフタル酸クロライド、イソフタル酸ブロマイド等のイソフタル酸ハライド、及びこれらの芳香環にハロゲン、炭素数１〜３のアルコキシ基等の置換基を有する誘導体、例えば３−クロルイソフタル酸クロライド、３−メトキシイソフタル酸クロライド等を使用することができる。なかでも、イソフタル酸クロライドの単独使用か又はこれに前記他の芳香族ジカルボン酸ハライドを混合してなる、イソフタル酸クロライドを８０モル％以上、好ましくは９０モル％以上、特に好ましくは９５モル％以上、含有する混合カルボン酸ハライドの使用が好ましい。
【００１５】
前記ジアミンとカルボン酸ハライド以外で使用し得る共重合成分としては、芳香族ジアミンとして、パラフェニレンジアミン、２，５−ジアミノクロルベンゼン、２，５−ジアミノブロムベンゼン、アミノアニシジン等のベンゼン誘導体、１，５−ナフチレンジアミン、４，４’−ジアミノジフェニルエーテル、４，４’−ジアミノジフェニルケトン、４，４’−ジアミンジフェニルアミン、４，４’−ジアミノジフェニルメタン等が挙げられ、一方、芳香族ジカルボン酸ハライドとして、テレフタル酸クロライド、１，４−ナフタレンジカルボン酸クロライド、２，６−ナフタレンジカルボン酸クロライド、４，４’−ビフェニルジカルボン酸クロライド、４，４’−ジフェニルエーテルカルボン酸クロライド等が挙げられる。これらの共重合成分の共重合量は、あまりに多くなりすぎるとメタ型芳香族ポリアミドの特性が低下しやすいので、好ましくはポリアミドの全酸成分を基準として２０モル％以下、特に０〜１０モル％が適当である。
【００１６】
本発明において特に好ましく使用されるメタ型芳香族ポリアミドは、全繰返し単位の８０モル％以上、好ましくは９０モル％以上、さらに好ましくは９５〜１００モル％以上、がメタフェニレンイソフタルアミド単位からなるポリアミドであり、特に好ましいものは、全繰返し単位がメタフェニレンイソフタルアミド単位からなるホモポリアミドである。
【００１７】
重合反応は、通常、これらの芳香族ジアミンと芳香族ジカルボン酸ハライドとを極性アミド系溶媒中で反応させる溶液重合法が採用される。本発明では、このような重合反応において、ポリマー中のカルボ末端基量が３０ｍｍｏｌ／ｋｇ未満、特に好ましくは５〜２０ｍｍｏｌ／ｋｇのメタ型芳香族ポリアミドが得られるように、重合条件を調整する必要がある。
【００１８】
なお、ここでいう「カルボ末端基量」とは、ポリマー鎖の末端に存在するＣＯＯＨ及びＣＯＯ―のモル数をポリマー１Ｋｇ当りで表示した値であり、ポリマー０．０４ｇと等量のＣａＣｌ２を０．７ｇのＤＭＡｃに溶解後、１Ｈ−ＮＭＲで測定することにより求めることができる。
【００１９】
かかるカルボ末端基量のメタ型芳香族ポリアミドを得るためには、重合反応させる芳香族ジアミンと芳香族ジカルボン酸ハライドの比率は、芳香族ジアミンが５０．０５モル％以上、芳香族ジカルボン酸ハライド４９．９５モル％以下とするのが適当であり、特に、芳香族ジアミン５０．０５〜５０．２５モル％、芳香族ジカルボン酸ハライド４９．７５〜４９．９５モル％、すなわち、芳香族ジアミン／芳香族ジカルボン酸ハライドのモル比＝５０．０５／４９．９５〜５０．２５／４９．７５の範囲とするのが好ましい。
【００２０】
重合反応させる芳香族ジアミンと芳香族ジカルボン酸ハライドとの比率が前記範囲以外では、良好な生産性及び経済性の下で、カルボ末端基量が３０ｍｍｏｌ／ｋｇ未満のメタ型芳香族ポリアミドを得ることが困難であり、例えば、１級又は２級モノアミンでカルボ末端基を封止する方法は、重合後に末端封止剤を加えても重合溶液が高粘度のため均一な末端封鎖が難しく、重合前に末端封止剤を加える場合、低分子量成分が増加するため紡糸性への影響が大きいという問題点があるので、湿式紡糸を前提とする本発明では使用に適さない。
【００２１】
なお、本発明では、重合反応の反応中又は反応後にアミノ末端の封止剤を添加することで、重合度の調節を行うことができる。このようなアミノ末端封止剤としては、例えば、無水酢酸、無水プロピオン酸、無水酪酸、無水カプロン酸、無水イソ酪酸、無水フタル酸、無水安息香酸等の酸無水物類、ならびに、塩化アセチル、塩化プロピオニル、塩化ブチリル、塩化ベンゾイル、塩化カプロイル等の酸クロリド類等が挙げられる。
【００２２】
かかるメタ型芳香族ポリアミド（以下「ポリマー」ということがある）の重合度は、３０℃の濃硫酸を溶媒として測定した固有粘度（ＩＶ）が１．０〜１．６となる範囲が適当である。
【００２３】
本発明では、このようにして得られたカルボ末端基量が３０ｍｍｏｌ／ｋｇ未満、特に好ましくはカルボ末端基量が５〜２０ｍｍｏｌ／ｋｇ未満のメタ型芳香族ポリアミドが極性アミド系溶媒を溶解した溶液を紡糸口金から湿式紡糸し、繊維とする。メタ型芳香族ポリアミド溶液の紡糸方法としては、乾式紡糸も知られているが、乾式紡糸は多くの点で生産性が劣るばかりでなく、物性、耐熱性等の良好な繊維を得ることが難しいので、好ましくない。
【００２４】
本発明の繊維を製造する際、紡糸原液となるメタ型芳香族ポリアミド溶液の調製に用いる極性アミド系溶媒としては、Ｎ−メチル−２−ピロリドン（ＮＭＰ）、ジメチルフォルムアミド（ＤＭＦ）、ジメチルアセトアミド（ＤＭＡｃ）、ジメチルスルホキシド（ＤＭＳＯ）等の極性有機溶媒が挙げられ、なかでもＮＭＰ又はＤＭＡｃが好ましい。
【００２５】
以上に説明したメタ型芳香族ポリアミド溶液は、重合反応で副生した塩化水素を溶媒に可溶性の塩を形成する中和剤、例えば炭酸カルシウム、炭酸リチウム、水酸化カルシウム、水酸化リチウム等の無機アルカリで中和することで紡糸原液とすることができる。
【００２６】
また、紡糸性を改善するため、重合工程の中和反応により生成される塩が溶媒に不溶となるようなアンモニア、固体炭酸水素ナトリウム、水酸化ナトリウム又は水酸化カリウムの水溶液等を中和剤の一部として使用し、得られた溶液を濾過処理するなどして、無機塩の含有量を調整した紡糸原液を湿式紡糸してもよい（特公昭３５−１４３９９号公報、特開２００１−１１４８８９号公報参照）。
【００２７】
また、湿式紡糸時に繊維中への凝固液の浸透を制御するため、中和後の無機塩を含有する溶液に、特定量のアミド系溶媒及び水を添加して重合体濃度及び水濃度を特定範囲にしたものを紡糸原液として湿式紡糸に供してもよい（特開２００１−１１５３３３号公報参照）。
【００２８】
湿式紡糸に際しては、従来公知の湿式紡糸装置を使用し、前記紡糸原液を直接凝固液中に押し出して繊維状に凝固させる。そして、凝固した該繊維は、凝固浴から引き出し、水洗工程（好ましくは多段の水洗工程）を経て繊維中の残存溶媒濃度を調整した後、温水中で延伸し、乾燥、熱セット等が施される。
【００２９】
この際使用される紡糸口金の紡糸孔数は、５０〜１０００個のフィラメント用でもよいし、１０００〜３００００個のスフ用の紡糸口金を使用してもよい。紡糸孔径は０．０５〜０．２ｍｍが一般に用いられる。紡糸時の該メタ型芳香族ポリアミド溶液の温度は、２５〜９０℃の範囲が適当である。凝固液としては、従来公知の無機塩の水溶液を使用することができる。例えば、塩化カルシウム濃度が３４〜４２重量％、ＮＭＰ濃度が５〜１０重量％の水溶液が好ましいものとして例示される。該凝固液の温度は８０〜９５℃の範囲が適当である。
【００３０】
凝固した繊維を凝固浴から引き出す速度は５〜２５ｍ／分の範囲が可能であるが、生産性を向上させる本発明の目的の観点からは１０〜２５ｍ／分の範囲とするのが好ましい。凝固液中への繊維の浸漬時間は、１．０〜１１秒の範囲が適当である。
【００３１】
凝固液から引き出された繊維は、水洗工程を経て温水延伸工程へ送られるが、該水洗工程は多段で行うのが好ましい。すなわち、凝固液から引き出された繊維は６０℃以下、好ましくは０〜５０℃、に冷却した後に３０℃以下、好ましくは−２０〜２０℃、の第１水洗浴に導入される。この第１水洗浴の有機極性溶媒（例えばＮＭＰ）濃度は１５〜２５重量％の範囲が好ましく、この濃度が維持できるように補充される水洗水の流量及び該水洗水中の溶媒濃度が決められる。第１水洗浴中への繊維の浸漬時間は８〜３０秒が好ましい。この第１水洗浴に続いて、３０〜８５℃の第２水洗浴に導入して繊維の洗浄が行われる。これらの水洗浴に補充される水洗水量及び該水洗水中の溶媒濃度、ならびに、水洗浴中への繊維の浸漬時間は、水洗工程を出る繊維中の残留溶媒量がポリマー対比１２〜２５重量％、繊維中のカルシウム濃度が０．５重量％以下になるように適宜選択設定される。
【００３２】
水洗工程で残留溶媒量及びカルシウム量が調整された繊維は、次いで、温水延伸工程で２．０〜４．０倍、好ましくは２．８〜３．５倍、に延伸しながら、残留する溶媒及びカルシウム塩が洗浄除去される。この延伸は、工程調子を良好に保つためには２段以上、好ましくは３段以上の多段延伸とするのが好ましい。
【００３３】
延伸された繊維は、１００℃以上の温度で乾燥し、次いで加熱ローラ、熱板等で２５０〜４００℃の温度、好ましくは２７０〜３５０℃の温度、で熱セットされる。この熱セットは定長処理が好ましいが、１０％以下の制限収縮又は１．１倍以下の延伸下の処理であっても構わない。
【００３４】
このようにして得られた本発明のメタ型芳香族ポリアミド繊維は、必要に応じてトウとして収缶したり、巻き取ったり、あるいは直接後工程に送って必要に応じ捲縮を付与した後にカットして短繊維として、後工程に供給される。
【００３５】
本発明者らの研究によれば、メタ型芳香族ポリアミド繊維を長時間にわたり高温に曝したときの強伸度保持率は、該繊維を構成するポリマーのカルボ末端基の量によって支配されることが分かった。そして、該繊維を構成するポリマーのカルボ末端基量が３０ｍｍｏｌ／ｋｇ未満、特に好ましくはカルボ末端基量が５〜２０ｍｍｏｌ／ｋｇに調製したメタ型芳香族ポリアミド繊維は、２５０℃１００時間処理後におけるシルクファクターの保持率で表される耐熱強度保持率が６０％以上、好適な実施態様では６５〜９０％、という格段にすぐれた耐熱強度保持性を有することが確認された。これに対し、カルボ末端基量が３０ｍｍｏｌ／ｋｇ又はそれ以上のものは、耐熱強度保持率が６０％を下回るため、長時間の耐熱性が要求される分野での使用には適合しない。
【００３６】
なお、ここでシルクファクター（ＳＦ）は、以下の式（１）で定義され、繊維の破断に要する仕事量で該繊維の機械的特性を包括的に表わす指標として広く用いられているものである。
また、耐熱強度保持率は、繊維の熱処理前のシルクファクターをＳＦ０、温度２５０℃の雰囲気中で１００時間、自由収縮許容下で熱処理した後のシルクファクターをＳＦ１００とすると、以下の式（２）で求められる。
【数１】
2007154355.tif 000002
【実施例】
【００３７】
次に、実施例及び比較例により本発明をさらに詳細に説明するが、本発明はこれらの実施例によって限定されるものではない。
なお、実施例中における各特性値は以下の方法で測定した。固有粘度（ＩＶ)と末端基組成は、ポリマー段階で測定しているが、これらの測定値が繊維での測定値と変らないことは、従来の多くの測定実験で確認されているところである。
【００３８】
＜固有粘度（ＩＶ)＞
ポリマーを９７％濃硫酸に溶解し、オストワルド粘度計を用い３０℃で測定した。
＜カルボ末端基量＞
ポリマー０．０４ｇと等量のＣａＣｌ２を０．７ｇのＤＭＡｃに溶解後、１Ｈ−ＮＭＲで測定し、ポリマー１ｋｇ当りの等量（モル数）で表示した。
＜繊度＞
ＪＩＳ−Ｌ−１０１５に準拠して測定した。
＜強度、伸度＞
トウを構成する繊維について、ＪＩＳ−Ｌ−１０７４に準拠し、試長２０ｍｍ、初荷重０．０４４ｃＮ／ｄｔｅｘ、伸長速度２０ｍｍ／分で測定した。
＜耐熱強度保持率＞
トウを構成する繊維の熱処理前のシルクファクターＳＦ０及び２５０℃１００時間処理後のシルクファクターＳＦ１００を求め、前述の式（２）で算出した。
【００３９】
［実施例１］
温度計、撹拌装置及び原料投入口を備えた反応容器に、水分率が１００ｐｐｍ以下のＮＭＰ７２１．５重量部を入れ、このＮＭＰ中にメタフェニレンジアミン９７．２重量部（５０．１８モル％）を溶解し、０℃に冷却した。この冷却したジアミン溶液にイソフタル酸クロライド１８１．３重量部（４９．８２モル％）を徐々に撹拌しながら添加し反応させた。この反応で溶液の温度は７０℃に上昇した。粘度変化が止まった後、塩化ベンゾイル０．４重量部を加え、反応開始から４０分攪拌を継続した後、平均粒径が１０μｍの水酸化カルシウム粉末を６６．６重量部添加し、４０分間撹拌して反応を終了させ重合溶液を取り出し、透明な重合溶液を得た。
【００４０】
この重合溶液からポリメタフェニレンイソフタルアミドを単離して、固有粘度（ＩＶ)を測定したところ１．２５であり、１Ｈ−ＮＭＲでカルボ末端量を評価したところ１３ｍｍｏｌ／ｋｇであった。また、この溶液のポリマー濃度は２０重量％であった。
【００４１】
次に、前記溶液を減圧脱泡して紡糸原液とし、１５０００個の孔径０．０７ｍｍを有する吐出孔群が穿設された紡糸口金から８５℃の凝固浴中に吐出して紡糸した。
このとき、この凝固浴の組成は、塩化カルシウムが４０重量％、ＮＭＰが５重量％、残りの水が５５重量％であり、浸漬長（有効凝固浴長）５００ｍｍにて糸速１０ｍ／分で通過させた後、いったん空気中に引き出した。
【００４２】
この繊維を５０℃まで冷却した後、水温２５℃の第１水洗浴に導入し、次いで水温４５℃の第２水洗浴、水温７０℃の第３水洗浴を通して繊維中の残留溶媒がポリマー対比１８重量％になるまで水洗した。この際、第１水洗浴の水溶液組成はＮＭＰ２２重量％、塩化カルシウム１４重量％とした。
【００４３】
水洗後の繊維を引き続き９８℃の温水中で、第１段延伸倍率１．４倍、第２段延伸倍率１．９５倍、第３段延伸倍率１．１倍の３段延伸を行なった。温水延伸終了後の繊維束を走行中に観察したところ、毛羽は１ヶ／分未満と良好でかつ光沢のある繊維であった。
この延伸繊維を７０℃の乾燥ローラを通して乾燥した後、２００℃の予熱ローラで予熱し、次いで３４０℃のローラで熱セットし、冷却ローラで３０℃まで冷却後、油剤を塗布して巻き取り３３０００ｄｔｅｘ／１５０００フィラメントの延伸トウを得た。
この延伸トウを構成するポリメタフェニレンイソフタルアミド繊維の２５０℃熱処理前後でのシルクファクター及びこれから求めた耐熱強度保持率を後掲の表１に示す。
【００４４】
［実施例２］
実施例１と同様にして、ＮＭＰ７５３．８重量部を入れ、このＮＭＰ中にメタフェニレンジアミン８５．７重量部（５０．０６モル％）を溶解し、０℃に冷却した。この冷却したジアミン溶液にイソフタル酸クロライド１６０．５重量部（４９．９４モル％）を徐々に攪拌しながら添加し反応させた。この反応で溶液の温度は７０℃に上昇した。粘度変化が止まった後、塩化ベンゾイル０．２重量部を加え、反応開始から４０分攪拌を継続した後、平均粒径が１０μｍの水酸化カルシウム粉末を５８．７重量部添加し、４０分間攪拌して反応を終了させ重合溶液を取り出し、透明な重合溶液を得た。
【００４５】
この重合溶液からポリメタフェニレンイソフタルアミドを単離して、固有粘度（ＩＶ)を測定したところ１．４５であり、１Ｈ−ＮＭＲでカルボ末端量を評価したところ２８ｍｍｏｌ／ｋｇであった。また、この溶液のポリマー濃度は１７．８重量％であった。
この紡糸原液を、実施例１と同様にして凝固、水洗、温水延伸した。温水延伸終了後の繊維束を走行中に観察したところ、毛羽は１ヶ／分未満と良好でかつ光沢のある繊維であった。
【００４６】
この延伸繊維を７０℃の乾燥ローラを通して乾燥した後、２００℃の予熱ローラで予熱し、次いで３４０℃のローラで熱セットし、冷却ローラで３０℃まで冷却後、油剤を塗布して巻き取り３３０００ｄｔｅｘ／１５０００フィラメントの延伸トウを得た。
この延伸トウを構成するポリメタフェニレンイソフタルアミド繊維の２５０℃熱処理前後でのシルクファクター及びこれから求めた耐熱強度保持率を後掲の表１に示す。
【００４７】
［比較例１］
実施例１と同様にして、ＮＭＰ７３１．５重量部を入れ、このＮＭＰ中にメタフェニレンジアミン９３．４重量部（５０．０３モル％）を溶解し、０℃に冷却した。この冷却したジアミン溶液にイソフタル酸クロライド（１７５．１重量部（４９．９７モル％）を徐々に攪拌しながら添加し反応させた。この反応で溶液の温度は７０℃に上昇した。粘度変化が止まった後、塩化ベンゾイル０．０５重量部を加え、反応開始から４０分攪拌を継続した後、平均粒径が１０μｍの水酸化カルシウム粉末を６４．０重量部添加し、４０分間攪拌して反応を終了させ重合溶液を取り出し、透明な重合溶液を得た。
【００４８】
この重合溶液からポリメタフェニレンイソフタルアミドを単離して固有粘度（ＩＶ)を測定したところ１．６１であり、１Ｈ−ＮＭＲでカルボ末端量を評価したところ５７ｍｍｏｌ／ｋｇであった。また、この溶液のポリマー濃度は１９．３重量％であった。
この紡糸原液を、実施例１と同様にして凝固、水洗、温水延伸した。温水延伸終了後の繊維束を走行中に観察したところ、毛羽は１ヶ／分未満と良好でかつ光沢のある繊維であった。
【００４９】
この延伸繊維を７０℃の乾燥ローラを通して乾燥した後、２００℃の予熱ローラで予熱し、次いで３４０℃のローラで熱セットし、冷却ローラで３０℃まで冷却後、油剤を塗布して巻き取り３３０００ｄｔｅｘ／１５０００フィラメントの延伸トウを得た。
比較例１の延伸トウを構成するポリメタフェニレンイソフタルアミド繊維の２５０℃熱処理前後でのシルクファクターと耐熱強度保持率を表１に併記する。
【００５０】
【表１】
2007154355.tif 000003
【００５１】
表１に示す結果から明らかなように、本発明によるポリマー１ｋｇ当りのカルボ末端量が３０ｍｍｏｌ／ｋｇ未満の繊維（実施例１，２）は、熱処理後のシルクファクターの保持率が６０％を上回っており、高熱に長時間曝されたときの力学的性能の劣化が少なく、耐熱強度保持率に優れている。これに対し通常の方法で製造された繊維（比較例１）は、カルボ末端量が６０ｍｍｏｌ／ｋｇ近くであり、熱処理後のシルクファクターの保持率が６０％を大きく下回っている。
【産業上の利用可能性】
【００５２】
以上に説明した本発明のメタ型芳香族ポリアミド繊維は、耐熱強度保持性に優れているので、従来のメタ型芳香族ポリアミド繊維よりも厳しい耐熱性を要求される用途にも使用可能となる。